(57)【特許請求の範囲】
【請求項１】
ビニルエステル樹脂または不飽和ポリエステル樹脂からなるラジカル重合性樹脂（ａ）、６０℃以下のガラス転移温度を有し、その数平均分子量が２，０００〜１００，０００である飽和ポリエステル樹脂からなる熱可塑性樹脂（ｂ）、ラジカル重合性モノマー（ｃ）および無機充填材（ｄ）を含んでなり、それらの比率が、（ａ）、（ｂ）および（ｃ）の合計重量１００重量部に対して、（ａ）１０〜７５重量部、（ｂ）２〜３０重量部、（ｃ）２０〜６０重量部および（ｄ）５〜２５０重量部である熱硬化性樹脂組成物を含浸させた繊維補強層の積層体を硬化させてなる低熱膨張性積層板。
【請求項２】
積層板の、４０℃〜１５０℃の温度範囲における平均線膨張率が、２０×１０−６／℃以下である請求項１記載の低熱膨張性積層板。
【請求項３】
繊維補強層の積層体が、熱硬化性樹脂組成物を含浸させたガラス繊維織布を表面層に、熱硬化性樹脂組成物を含浸させたガラス繊維不織布を内層に用いて積層したコンポジット積層体である請求項１又は２に記載の低熱膨張性積層板。
【請求項４】
請求項１〜３のいずれかに記載の低熱膨張性積層板を使用した金属箔張り積層板。
【発明の詳細な説明】
【０００１】
【発明の属する技術分野】
本発明は、低い熱膨張率と優れた靱性、耐熱性、耐水性を備えた積層板、特にコンポジット積層板に関するものである。
【０００２】
【従来の技術】
不飽和ポリエステル樹脂、ビニルエステル樹脂等のラジカル重合性樹脂の硬化物は、機械的、化学的、電気的特性等においてバランスのとれた性能を有しており、従来から住宅、船舶、自動車等の広い分野で使用されている。
しかし、このラジカル重合性樹脂硬化物の耐熱性、耐水性、電気特性等に優れた性質を利用してプリント配線板用積層板や絶縁板を作製してみると、靱性や耐衝撃性が不充分であり、またパンチング加工時にクラックや繊維補強層間での剥離が発生しやすくなる。
その改善方法として液状ゴム成分を添加して靱性を向上させる方法が提案されているが、ゴム成分を含む樹脂の硬化物は、熱膨張率が高くなり、加熱下で使用される積層板には必ずしも適したものではない。
そこで、硬化物の低熱膨張化を目的として、特開平８−２３１６５４号等に見られるように、ラジカル重合性樹脂にポリマー微粒子を添加する方法が提案されている。
【０００３】
【発明が解決しようとする課題】
しかしながら、この方法で十分な低熱膨張性を得るためには、樹脂にポリマー微粒子を多量に添加する必要がある。しかし、ポリマー微粒子を多量に添加すると、樹脂およびその組成物の粘度が上昇し、従来法での生産が困難になるという新たな問題が起こってくる。
本発明の課題はラジカル重合性樹脂を主成分とする樹脂組成物を使用して得られた積層板で、靱性、耐熱性、耐水性に優れ、４０〜１５０℃の温度範囲での平均線膨張率（１０−６／℃）が２０以下の低熱膨張率を有する、高温下で加工、使用が可能であり、かつエポキシ樹脂等従来用いられてきた高価な材料に代えて性能に遜色なく、廉価に製造し得る積層板特にコンポジット積層板を提供することにある。
【０００４】
【課題を解決するための手段】
発明者らは前記課題を解決するため鋭意研究した結果、ラジカル重合性樹脂に特定量の熱可塑性樹脂を配合した樹脂組成物を用いて得られる積層板が前記課題を解決しうることを見出し、さらに検討を重ねて本発明を完成した。
すなわち、本発明は、
（１）ビニルエステル樹脂または不飽和ポリエステル樹脂からなるラジカル重合性樹脂（ａ）、６０℃以下のガラス転移温度を有し、その数平均分子量が２，０００〜１００，０００である飽和ポリエステル樹脂からなる熱可塑性樹脂、（ｂ）ラジカル重合性モノマー（ｃ）および無機充填材（ｄ）を含んでなり、それらの比率が、（ａ）、（ｂ）および（ｃ）の合計重量１００重量部に対して、（ａ）１０〜７５重量部、（ｂ）２〜３０重量部、（ｃ）２０〜６０重量部および（ｄ）５〜２５０重量部である熱硬化性樹脂組成物を含浸させた繊維補強層の積層体を硬化させてなる低熱膨張性積層板、
（２）積層板の、４０℃〜１５０℃の温度範囲における平均線膨張率が、２０×１０−６／℃以下である（１）記載の低熱膨張性積層板、
（３）繊維補強層の積層体が、熱硬化性樹脂組成物を含浸させたガラス繊維織布を表面層に、熱硬化性樹脂組成物を含浸させたガラス繊維不織布を内層に用いて積層したコンポジット積層体である（１）又は（２）のいずれかに記載の低熱膨張性積層板、
（４）（１）〜（３）のいずれかに記載の低熱膨張性積層板を使用した金属箔張り積層板、
である。
【０００５】
本発明で使用するラジカル重合性樹脂（ａ）は、エチレン性不飽和結合を有する樹脂であれば特に限定されることはないが、エポキシ樹脂にエチレン性不飽和一塩基酸を付加させて製造するビニルエステル樹脂、α,β−オレフィン系不飽和ジカルボン酸を必ず含むジカルボン酸およびその無水物とジオールの脱水縮合反応によって製造する不飽和ポリエステル樹脂等の樹脂が好ましい。
ビニルエステル樹脂の原料となるエポキシ樹脂としては、たとえば、特開平９−１１０９４８に開示されている様な、ビスフェノールＡ型、ビスフェノールＦ型に代表されるビスフェノール型エポキシ樹脂、フェノールノボラック〔例、ＹＤＰＮ６３８、東都化成（株）製、エポキシ当量２００〕、クレゾールノボラック〔例、ＹＤＣＮ７０２Ｐ、東都化成（株）製、エポキシ当量２００〕に代表されるノボラック型エポキシ樹脂、脂肪族型エポキシ樹脂、含窒素エポキシ樹脂（例、トリグリシジルイソシアヌレート）、共重合型エポキシ樹脂等が使用できる。
エチレン性不飽和一塩基酸としては、（メタ）アクリル酸などの不飽和モノカルボン酸の他、多塩基酸無水物と１分子中に少なくとも１個の（メタ）アクリル性二重結合とアルコール性ＯＨ基を同時に有する化合物との反応物が挙げられる。
（メタ）アクリル性二重結合とアルコール性ＯＨ基を同時に有する化合物としては、ヒドロキシエチル（メタ）アクリレート、ヒドロキシプロピル（メタ）アクリレート、ヒドロキシブチル（メタ）アクリレート、ペンタエリスリトールトリ（メタ）アクリレート、グリセリンジ（メタ）アクリレート、（メタ）アクリル酸と多価アルコールの反応物等が挙げられる。これらの中では（メタ）アクリル酸が好ましい。
上記エポキシ樹脂とエチレン性不飽和一塩基酸との反応は公知の方法で行うことが出来る。例えば、ハイドロキノンなどの重合禁止剤の存在下、ベンジルジメチルアミン等の３級アミン類やトリフェニルホスフィン等のリン化合物を触媒として、８０〜１５０℃で１〜２０時間反応させることにより、目的とするビニルエステル樹脂を得ることが出来る。ビニルエステル化反応におけるエポキシ基とカルボキシル基の反応は１対１の反応であるが、場合によってはエポキシ基過剰、あるいはカルボキシル基過剰の条件で合成することも可能である。
【０００６】
本発明で使用する不飽和ポリエステル樹脂は、α，β−オレフィン系不飽和ジカルボン酸とグリコールとの縮合で合成することが出来る。該不飽和ポリエステル樹脂の合成には、これら２成分の他に飽和ジカルボン酸や、芳香族ジカルボン酸、あるいはジカルボン酸と反応するジシクロペンタジエンなども併用することができる。
α，β−オレフィン系不飽和ジカルボン酸の例としては、例えばマレイン酸、フマル酸、イタコン酸、シトラコン酸およびこれらジカルボン酸の無水物が挙げられる。これら、α，β−オレフィン系不飽和ジカルボン酸と併用しうるジカルボン酸の例としては、例えばアジピン酸、セバチン酸、コハク酸、グルコン酸、ｏ−，ｍ−，ｐ−フタル酸、テトラヒドロフタル酸、ヘキサヒドロフタル酸などが挙げられる。
グリコールとしては例えば、アルカンジオール、オキサアルカンジオール、ビスフェノールＡにエチレンオキシドやプロピレンオキシドをなどのアルキレンオキシドを付加したジオールなどが用いられる。これに加えて１価あるいは３価のアルコールを用いることも可能である。アルカンジオールの例としては、例えばエチレングリコール、１，２−プロピレングリコール、１，３−プロピレングリコール、１，３−ブタンジオール、１，４−ブタンジオール、ネオペンチルグリコール、１，５−ペンタンジオール、１，６−ヘキサンジオール、シクロヘキサンジオール、水素化ビスフェノールＡなどが挙げられる。オキサアルカンジオールとしては、例えばジオキシエチレングリコール、トリエチレングリコールなどが挙げられる。これらグリコールと併用される１価あるいは３価のアルコールとしては、例えばオクチルアルコール、ベンジルアルコール、トリメチロールプロパンなどが挙げられる。
【０００７】
不飽和ポリエステル樹脂の合成は一般に加熱下で実施され、副生する水を除去しながら反応を進める。一般に不飽和ポリエステル樹脂は、使用する原料を選択して架橋密度および反応性を低くすることにより、および使用原料として、飽和酸では例えばアジピン酸、セバチン酸など、グリコールでは例えばジエチレングリコール、ジプロピレングリコールなど長鎖の分子構造を有する化合物を使用することにより、そのＴｇを低くすることが出来る。また逆に、樹脂の架橋密度や反応性を高くすること、および使用原料として、グリコールでは水素化ビスフェノールＡなどの剛直な構造を持つ化合物を使用することによりＴｇを高くすることが出来る。
ラジカル重合性樹脂（ａ）の使用量は、（ａ）、（ｂ）および（ｃ）の合計１００重量部に対し通常１０〜７５重量部、好ましくは３０〜６７重量部である。
【０００８】
本発明で用いる熱可塑性樹脂（ｂ）としては、従来、不飽和ポリエステル樹脂の低収縮化剤として慣用されている熱可塑性樹脂を挙げることができる。このような熱可塑性樹脂の例としては、ポリブタジエンあるはその水素添加体、ポリイソプレンあるいはその水素添加体、芳香族ビニル／共役ジエンブロック共重合体あるはその水素添加体、ポリスチレン、スチレン／酢酸ビニルブロック共重合体、ポリ酢酸ビニル、ポリメチルメタクリレートがあり、更には飽和ポリエステル樹脂、ポリエーテル樹脂等を挙げることができる。なかでも芳香族ビニル／共役ジエンブロック共重合体、飽和ポリエステル樹脂が好ましく、飽和ポリエステルが特に好ましい。
熱可塑性樹脂としての飽和ポリエステル樹脂は特に制約はないが、Ｔｇが６０℃以下のものが好ましく、より好ましくは５０℃以下のものである。飽和ポリエステル樹脂のＴｇが６０℃より高い場合には、硬化物を十分に低熱膨張化することが出来ない場合がある。
飽和ポリエステル樹脂の具体例としては、ＳＭＣ等の一液低収縮剤として使用されている様な例えば、テレフタル酸、イソフタル酸、コハク酸、アジピン酸、セバチン酸、アゼライン酸等のジカルボン酸、エチレングリコール、プロピレングリコール、ネオペンチルグリコール、１，６−ヘキサンジオール、ジエチレングリコール、ジプロピレングリコール等のジオールから合成されるものがあげられる。
【０００９】
飽和ポリエステル樹脂の分子量には、特に制約はないが、分子量が低過ぎると、耐熱性を低下させ、反対に分子量が高すぎると高粘度の原因となるため、数平均分子量で通常２，０００〜１００，０００、好ましくは３，０００〜３０，０００程度である。
飽和ポリエステル樹脂としては、例えば、ＴＴＫ−１０１（武田薬品工業（株）製）、バイロン３００、６３０，５５０（東洋紡績（株）製）が使用される。
また、芳香族ビニル／共役ジエンブロック共重合体も熱可塑性樹脂（ｂ）の好適な例として挙げられる。
芳香族ビニル／共役ジエンブロック共重合体は、それ自体公知のブロック共重合体であって、例えばスチレン、クロルスチレン、ビニルトルエン等の芳香族ビニル単量体と、例えばブタジエン、イソプレン等の共役ジエン単量体とを慣用の重合法によりブロック共重合させることによって合成される。このようなブロック共重合体の例としては、スチレン／イソプレンブロック共重合体等を挙げることができる。かかるブロック共重合体は、芳香族ビニル単量体と共役ジエン単量体とのモル比がほぼ５０：５０〜５：９５のもので、平均分子量がほぼ３０，０００〜２００，０００のものが好ましい。
熱可塑性樹脂（ｂ）の配合量は、（ａ）、（ｂ）および（ｃ）の合計１００重量部中通常２〜３０重量部、好ましくは２〜２０重量部である。
ラジカル重合性モノマー（ｃ）としては、アクリル酸、メタクリル酸等の不飽和脂肪酸、メタクリル酸メチル、メタクリル酸エチル、メタクリル酸プロピル、メタクリル酸ブチル、メタクリル酸２−エチルヘキシル、メタクリル酸グリシジル、メタクリル酸２−ヒドロキシエチル、アクリル酸メチル、アクリル酸エチル、アクリル酸プロピル、アクリル酸ブチル、アクリル酸２−エチルヘキシル、アクリル酸ドデシル等の不飽和カルボン酸エステル、（メタ）アクリルアミド、（メタ）アクリロニトリル等の窒素系単量体、スチレン、ビニルトルエン、ジビニルベンゼン、ｐ−ｔ−ブチルスチレン等の芳香族ビニル化合物、エチレングリコールジ（メタ）アクリレート、ジエチレングリコールジ（メタ）アクリレート、１，４−ブタンジオールジ（メタ）アクリレート、１，６−ヘキサンジオールジ（メタ）アクリレート、トリメチロールプロパントリ（メタ）アクリレート、ペンタエリスリトールトリ（メタ）アクリレート、ペンタエリスリトールテトラ（メタ）アクリレート等の多官能（メタ）アクリレート類を挙げることができ、これらは単独にあるいは混合して使用することもできる。これらのなかでもスチレンが特に好ましく使用される。
ラジカル重合性モノマー（ｃ）の使用量は、（ａ）、（ｂ）および（ｃ）の合計１００重量部のうち通常２０〜６０重量部、好ましくは２５〜５５重量部である。
【００１０】
本発明の熱硬化性樹脂組成物に使用する無機充填材（ｄ）としては、水酸化アルミニウム、ガラス粉末、炭酸カルシウム、タルク、シリカ、クレー、ガラスバルーン等が挙げられる。これらは（ａ）、（ｂ）および（ｃ）の合計１００重量部に対して通常５〜２５０重量部、好ましくは５〜２００重量部の範囲で使用される。
本発明に用いられる熱硬化性樹脂組成物に、ポリマー微粒子（ｅ）を配合することにより積層板の靱性、低熱膨張性積層板を一段と向上させることができる。
ポリマー微粒子（ｅ）は、単層のものも使用できるが、多層構造であることが好ましい。この様な多層構造のポリマー微粒子は、例えば、特開平８−４８７０４に示されるように、先の段階の重合体の存在下、後の段階の単量体が順次、シード重合するような連続した多段乳化重合法によって得ることが出来る。すなわち、まず、乳化重合によってシードラテックスを調製し、次いで、第１層を形成する単量体を添加し、シード重合を行うことにより第１層を合成する。さらに、第２層を形成する単量体を添加し、シード重合を行うことにより、第２層を合成し、これらの操作を逐次繰り返し行った後、最外層を合成することにより、所望の多層構造ポリマーを得ることが出来る。
【００１１】
本発明に用いられるポリマー微粒子（ｅ）のポリマー層のシード重合において用いられる反応性不飽和単量体としては、分子中に少なくとも１つの反応性不飽和結合を有している単量体であればよく、例えば、ブタジエン、イソプレン、クロロプレン等の共役ジエン類やエチルアクリレート、プロピルアクリレート、ブチルアクリレート、シクロヘキシルアクリレート、イソノニルアクリレート、２−エチルヘキシルアクリレート、等のアルキルアクリレート類、メチルメタクリレート、エチルメタクリレート、シクロヘキシルメタクリレートのようなアルキルメタクリレート類を挙げることができる。また、これらと共重合可能な単量体、例えばスチレン、ビニルトルエン、α−メチルスチレン、等の芳香族ビニル、芳香族ビニリデン、アクリロニトリル、メタクリロニトリル等のシアン化ビニル、シアン化ビニリデン、メチルメタクリレート、ブチルメタクリレート等のアルキルメタクリレート、ベンジルアクリレート、フェノキシエチルアクリレート等の芳香族（メタ）アクリレートを共重合させることも出来る。
ポリマー微粒子におけるポリマー層の重合では、共重合性単量体として、上記のような単量体のほかに所定量の架橋性単量体およびグラフト性単量体が使用出来る。架橋性単量体の使用量としては、ポリマーを形成する単量体に対し、０．１〜１０重量％、好ましくは０．２〜５重量％、グラフト性単量体の使用量としては、ポリマー層を形成する単量体に対し、０．１〜１０重量％、好ましくは０．２〜５重量％である。
使用される架橋性単量体は、分子中に少なくとも２つ以上の同種の重合性基を有するものであり、例えば、ジビニルベンゼン等の芳香族ジビニル化合物、エチレングリコールジアクリレート、エチレングリコールジメタクリレート、ブチレングリコールジアクリレート、ブチレングリコールジメタクリレート、ヘキサンジオールジアクリレート、ヘキサンジオールジメタクリレート、オリゴエチレングリコールジアクリレート、オリゴエチレングリコールジメタクリレート、トリメチロールプロパンジアクリレート、トリメチロールプロパントリアクリレート、トリメチロールプロパントリメタクリレート等のアルカンポリオールポリアクリレートまたはアルカンポリオールポリメタクリレート等を挙げることができる。これらのうち、特に、ブチレングリコールジアクリレート、ヘキサンジオールジアクリレートが好ましく用いられる。
【００１２】
本発明において使用されるグラフト性単量体は、分子中に少なくとも２つ以上の反応性の異なる重合性基を有するものであり、例えば、アリルアクリレート、アリルメタクリレート、ジアリルマレエート、ジアリルフマレート、ジアリルイタコネート等の不飽和カルボン酸アリルエステル等を挙げることが出来る。これらの内、特に、アリルメタクリレートが好ましく用いられる。
本発明で使用するポリマー微粒子（ｅ）は、最外層をカルボキシル基や水酸基を有する単量体で変性することで、樹脂組成物の靱性をさらに向上させることが出来る。
カルボキシル基を有する単量体としては、アクリル酸、メタクリル酸、マレイン酸、イタコン酸等が挙げられる。また水酸基を有する単量体としては、２−ヒドロキシエチル（メタ）アクリレート、２−ヒドロキシプロピル（メタ）アクリレート、２−ヒドロキシブチル（メタ）アクリレート等が挙げられる。これらの中でカルボキシル基を有する単量体のうちでは、メタクリル酸が、水酸基を有する単量体のうちでは、２−ヒドロキシエチルメタクリレートが好ましく用いられる。
これら官能基を有する単量体の使用量は、最外層を形成する単量体に対して、１０重量％以下、好ましくは５重量％以下である。これらの官能基を有する単量体の使用量がこれより多い場合、樹脂への分散性が低下し、樹脂組成物の粘度が上昇したり、硬化物の外観および物性を損なうことがある。
本発明において用いられるポリマー微粒子（ｅ）においては、その内層の少なくとも１層がＴｇ２０℃以下のポリマー層であり、その比率が多層構造ポリマー全体に対して５０〜９５重量％、好ましくは７０〜９０重量％の範囲である。このＴｇが２０℃以下のポリマー層の比率がこれらの値より少ない場合は、樹脂組成物の靱性や低熱膨張性の改善効果が不十分であり、これらの値より多い場合には、樹脂への分散性が低下し、樹脂組成物の粘度が上昇したり、硬化物の外観および物性を損なうことがある。
【００１３】
また、本発明のポリマー微粒子（ｅ）は、Ｔｇ４０℃以上の最外層を有することが好ましい。この最外層がない場合には、樹脂への分散が困難で、また低粘度化を阻害する原因となりやすい。
この様にして重合されたポリマー微粒子（ｅ）の粒子径は通常０．１〜５．０μｍ、好ましくは０．２〜２．０μｍである。粒子径がこれよりも小さい場合、樹脂組成物の粘度が上昇し、生産性を損なったり、低熱膨張性の改善が不充分なことがある。逆に、これより大きな場合には、十分な靱性が得られないことがある。本発明における粒子径とは多層構造ポリマー製造時のラテックス状態における多層構造ポリマー１粒子あたりの重量平均粒子径を表しており、動的光散乱測定装置（例えば、ＬＰＡ−３０００／ＬＰＡ−３１００、大塚電子（株）製）を用い、動的光散乱法により測定することが出来る。
本発明のポリマー微粒子（ｅ）は上記のような方法により重合されたポリマーラテックスを一旦凍結後、融解し、重合体粒子を分離した後、遠心脱水、乾燥を行い、得られた粉体を樹脂（ａ）と（ｃ）の混合物に分散して使用するか、ラテックスのまま（ａ）の原料に入れて水を留去後、（ａ）を合成することにより混合することが出来る。
【００１４】
本発明のポリマー微粒子（ｅ）の使用量は、（ａ）、（ｂ）および（ｃ）の合計１００重量部に対して通常０．１〜１５重量部、好ましくは０．５〜１０重量部である。
本発明の樹脂組成物を硬化させるために、硬化剤が使用される。
本発明に使用される硬化剤としては、メチルエチルケトンパーオキサイド、ｔ−ブチルパーオキシベンゾエート、ベンゾイルパーオキサイド、ジクミルパーオキサイド、クメンハイドロパーオキサイド等の有機過酸化物が挙げられる。硬化剤の使用量は（ａ）、（ｂ）および（ｃ）の合計１００重量部に対して０．１〜３重量部が好ましい。この（ａ）、（ｂ）および（ｃ）を含んでなる樹脂組成物より得られる硬化物のＴｇは、１２０℃以上であることが好ましく、１３５℃以上であることがさらに好ましい。
本発明の（ａ）、（ｂ）、（ｃ）および（ｄ）を含んでなる熱硬化性樹脂組成物を含浸させる繊維補強材層は、ガラス不織布、ガラス織布、紙基材など従来から積層板用に使用されているものがいずれも使用できる。
本発明の積層板は、硬化剤を含む樹脂組成物を含浸させた繊維補強材層を３層以上に重ね合わせて積層体とし、必要に応じて更にその両外側に金属箔、例えば銅箔等を配し、次いでこの積層体を、圧縮しながら加熱硬化させることにより得ることができる。
【００１５】
本発明の特に好ましい実施態様は、ガラス繊維織布、ガラス繊維不織布、紙基材を含浸基材とした複合積層板、すなわちコンポジット積層板である。特に前記（ａ）、（ｂ）、（ｃ）および（ｄ）を含んでなり、それらの比が（ａ）、（ｂ）および（ｃ）の合計１００重量部に対して（ａ）１０〜７５重量部、（ｂ）２〜３０重量部、（ｃ）２０〜６０重量部および（ｄ）を５〜２５０重量部含んでなる熱硬化性樹脂組成物を含浸させたガラス繊維織布を表面層に、（ａ）、（ｂ）、（ｃ）および（ｄ）を含んでなり、それらの比が（ａ）、（ｂ）および（ｃ）の合計１００重量部に対して（ａ）１０〜７５重量部、（ｂ）２〜３０重量部、（ｃ）２０〜６０重量部および（ｄ）を５〜２５０重量部含んでなる熱硬化性樹脂組成物を含浸させたガラス繊維不織布を内層に用いて積層したコンポジット積層体を圧縮硬化させて得られる本発明のコンポジット積層板は優れた耐熱性、耐水性、靱性を有しておりプリント配線板用として極めて有用なものである。
【００１６】
本発明における積層板の線膨張率は熱分析器を用いて測定したもので、積層板平面に対して縦、横の各線膨張率のうち、価の大きい方の係数を採用した。
本発明に使用される（ａ）、（ｂ）、（ｃ）および（ｄ）を含んでなる熱硬化性樹脂組成物から得られた硬化物のＴｇが１２０℃以上である場合は、極めて高い耐熱性を有する積層板を得ることができる。また、本発明の積層板でその４０〜１５０℃の温度範囲における平均線膨張率が２０．０×１０−６／℃以下のものは、従来のラジカル重合性樹脂組成物を使用した積層板では得られなかった低い線膨張率をはじめて達成したものである。
本発明の積層板は、耐熱性、耐水性等に優れており、パンチング加工性が良好であり、しかも熱膨張率が低いため、従来の液状ゴム成分を含む熱硬化性樹脂組成物を使用した積層板では使用に適さなかった、例えば自動車等の高温下での使用にも適したものである。
【００１７】
【発明の実施の形態】
以下に合成例、実施例、比較例および試験例により本発明をさらに具体的に説明するが、本発明はこれに限定されるものではない。
【００１８】
合成例１（ラジカル重合性樹脂の合成）
攪拌機、温度計を備えた２リットルの４径フラスコ中で、ハイドロキノン０．３ｇ、ベンジルジメチルアミン０．３ｇの存在下、エポキシ樹脂（ＹＤＢ−４００、東都化成（株）製、エポキシ当量４００）８００ｇに、メタクリル酸１７２ｇを添加し、１２０℃において６時間反応させ、酸価が２．０ｍｇＫＯＨ／ｇのビニルエステル樹脂を得た。その後、スチレンモノマー４５７ｇを添加してビニルエステル樹脂（Ａ−１）とした（ＮＶ（不揮発分）＝６８％）。
【００１９】
合成例２（ラジカル重合性樹脂の合成）
攪拌機、温度計を備えた１リットルの４径フラスコ中で、ハイドロキノン０．３ｇ、ベンジルジメチルアミン０．３ｇの存在下、エポキシ樹脂（ＹＤ−１２８、東都化成（株）製、エポキシ当量１８７）３７４ｇに、メタクリル酸１７２ｇを添加し、１２０℃において６時間反応させ、酸価が２．０ｍｇＫＯＨ／ｇのビニルエステル樹脂を得た。その後、スチレンモノマー２９４ｇを添加してビニルエステル樹脂（Ａ−２）とした（ＮＶ＝６５％）。
【００２０】
合成例３（ラジカル重合性樹脂の合成）
攪拌機、温度計、窒素ガス封入管および頭頂部に温度計を付した部分還流機を備えた２リットルの５径フラスコに無水マレイン酸３９２ｇ、プロピレングリコール１４１ｇおよびハイドロキノン０．０７ｇを仕込み、容器内を窒素置換し、２００℃で７時間脱水縮合反応して、酸価が２０．４ｍｇＫＯＨ／ｇの不飽和ポリエステル樹脂を得た。その後、スチレンモノマー６４９ｇを添加して不飽和ポリエステル樹脂（Ａ−３）とした（ＮＶ＝４８％）。
【００２１】
合成例４（ラジカル重合性樹脂の合成）
攪拌機、温度計、窒素ガス封入管および頭頂部に温度計を付した部分還流機を備えた２リットルの５径フラスコ中に無水マレイン酸３９２ｇ、プロピレングリコール２３９ｇ、ジプロピレングリコール１４１ｇおよびハイドロキノン０．０７ｇを仕込み、容器内を窒素置換し、２００℃で７時間脱水縮合反応して、酸価２０．４ｍｇＫＯＨ／ｇの不飽和ポリエステル樹脂を得た。その後、スチレンモノマー６４９ｇを添加して不飽和ポリエステル樹脂（Ａ−４）とした（ＮＶ＝４８％）。
【００２２】
合成例５（ラジカル重合性樹脂の合成）
攪拌機、温度計を備えた３リットルの４径フラスコ中で、ハイドロキノン０．３ｇ、ベンジルジメチルアミン０．３ｇの存在下、エポキシ樹脂（ＹＤ−１２８、東都化成（株）製、エポキシ当量１８７）３７４ｇに、液状ゴム（ＣＴＢＮ  １３００Ｘ８  B.Goodrich 社製）９７１ｇを仕込み、１２０℃において３時間反応させ、酸価０．２ｍｇＫＯＨ／ｇ、エポキシ当量８７９のゴム変性エポキシ樹脂とし、そのあと、メタクリル酸１２１ｇを加え、１２０℃で更に５時間反応させることで酸価０．９ｍｇＫＯＨ／ｇのゴム変性ビニルエステル樹脂を得た。その後、スチレンモノマー９７７ｇを添加してゴム変性ビニルエステル樹脂（Ａ−５）とした（ＮＶ＝６０％）。
【００２３】
合成例６（飽和ポリエステル樹脂の合成）
攪拌機、温度計、窒素ガス封入管および頭頂部に温度計を付した部分還流機を備えた１リットルの５径フラスコにアジピン酸４３８ｇ、プロピレングリコール９６ｇ、エチレングリコール１１７ｇを仕込み、容器内を窒素置換し、２００℃で８時間脱水縮合反応して、酸価が４．６ｍｇＫＯＨ／ｇの飽和ポリエステル樹脂（Ｂ−１）を得た。この樹脂のＴｇは４２℃、数平均分子量は２４，４００であった。
【００２４】
合成例７（飽和ポリエステル樹脂の合成）
攪拌機、温度計、窒素ガス封入管および頭頂部に温度計を付した部分還流機を備えた１リットルの５径フラスコにテレフタル酸２３３ｇ、アゼライン酸１１３ｇ、エチレングリコール６５ｇ、ネオペンチルグリコール１０６ｇを仕込み、容器内を窒素置換し、２４０℃で１０時間脱水縮合反応して、酸価が１．４ｍｇＫＯＨ／ｇの飽和ポリエステル樹脂（Ｂ−２）を得た。この樹脂のＴｇは７℃、数平均分子量は２６９００であった。
【００２５】
合成例８（飽和ポリエステル樹脂の合成）
攪拌機、温度計、窒素ガス封入管および頭頂部に温度計を付した部分還流機を備えた１リットルの５径フラスコにテレフタル酸１００ｇ、イソフタル酸６６ｇ、アゼライン酸１８８ｇ、エチレングリコール７２ｇ、ネオペンチルグリコール９６ｇを仕込み、容器内を窒素置換し、２４０℃で９時間脱水縮合反応して、酸価が１．０ｍｇＫＯＨ／ｇの飽和ポリエステル樹脂（Ｂ−３）を得た。この樹脂のＴｇは−２０℃、数平均分子量は２３９００あった。
【００２６】
合成例９（多層構造ポリマー微粒子の合成）
還流冷却器付き２リットル重合容器内に脱イオン水５０６ｇ、１％ジオクチルスルホコハク酸ナトリウム水溶液２．４ｇ、１％炭酸水素ナトリウム水溶液１６．４ｇを仕込み、窒素気流下で攪拌しながら７０℃に昇温した。昇温後、エチルアクリレート８ｇを添加し、１０分間攪拌後、２％過硫酸ナトリウム水溶液４．１ｇを添加し、さらに１時間攪拌を行うことによりシードラテックスを得た。引き続き、７０℃において２％過硫酸ナトリウム水溶液５１ｇを添加した後、ブチルアクリレート６６３ｇ、１，４−ブチレングリコールジアクリレート２．４ｇ、アリルメタクリレート６．７ｇ、１％ジオクチルスルホコハク酸ナトリウム水溶液４０８ｇ、１％炭酸水素ナトリウム水溶液６８ｇからなる第１層を形成する単量体乳化液を２４０分かけて連続フィードを行った。フィード終了後、更に７０℃にて６０分攪拌を行い、熟成反応を行った。次に、７０℃に保ったまま、２％過硫酸ナトリウム水溶液７．２ｇを添加した後、メチルメタクリレート１０１ｇ、エチルアクリレート１２ｇ、２−ヒドロキシエチルメタクリレート０．６ｇ、１，４−ブチレングリコールジアクリレート６ｇ、１％ジオクチルスルホコハク酸ナトリウム水溶液６０ｇ、１％炭酸水素ナトリウム水溶液１２ｇからなる最外層を形成する単量体乳化液を９０分かけて連続フィードを行った。フィード終了後、８０℃に昇温し、さらに６０分攪拌を行い、熟成反応を行った。熟成反応終了後、３００メッシュのステンレス製金網にてろ過し、重量平均粒子径０．５μｍである多層構造ポリマーのラテックスを得た。このラテックスを、−３０℃で一旦凍結させ、融解後、遠心脱水機で脱水洗浄を行い、更に４０℃で一昼夜送風乾燥して多層構造ポリマー微粒子（Ｂ−４）を得た。
【００２７】
実施例１〜６および、比較例１および２
〔表１〕に示す重量比の合成例１〜５で得たラジカル重合性樹脂（Ａ−１）〜（Ａ−５）を８０℃に加温したものに、合成例６〜９で得た飽和ポリエステル樹脂（Ｂ−１）〜（Ｂ−３）およびポリマー微粒子（Ｂ−４）を加え８０℃で３時間かけて溶解させ、熱硬化性樹脂組成物とした。
この熱硬化性樹脂組成物１００重量部に水酸化アルミニウム（ＣＬ−３１０、住友化学（株）製）４０重量部と８０％クメンハイドロパーオキサイド（パークミルＨ−８０、日本油脂（株）製）１．０重量部を加えて混合したものをコンパウンド（１）とし、水酸化アルミニウム１４０重量部、８０％クメンハイドロパーオキサイド１．０重量部を加えて混合したものをコンパウンド（２）とした。
積層板用ガラス繊維織布（ＷＥ−１８Ｋ−ＢＳ、日東紡績（株）製）にコンパウンド（１）を含浸させたもの１層、ガラス繊維不織布（Ｅｐ−４０６０、６０ｇ／ｍ２、日本バイリーン（株）製）にコンパウンド（２）を含浸させたもの３層、ガラス繊維織布（ＷＥ−１８Ｋ−ＢＳ、日東紡績（株）製）にコンパウンド（１）を含浸させたもの１層をそれぞれ順に積層し、１００℃で３０分、１７５℃で３０分加熱加圧硬化させて縦、横それぞれ１５０ｍｍ、厚さ１．６ｍｍの積層板を得た。
【００２８】
試験例１
実施例および比較例で得られた積層板を以下の項目について試験し、得られた物性値を使用した樹脂とともに〔表１〕に示した。
（１）プレッシャークッカーテスト（ＰＣＴ）
試料：４０ｍｍ×４０ｍｍに切り出した積層板
処理条件：１２１℃×９５％ＲＨ×６０分
吸水率：下記式により算出
２６０℃半田耐熱試験：ＰＣＴ処理した試料を溶融半田浴（２６０±５℃）に浸漬し、フクレが生じるまでの時間（秒）
（２）線膨張率（以下α）の測定
積層板平面に対して縦、横それぞれに測定を行い、α値がより大きくなる方の数値を採用した。
試料：ガラス繊維織布の３ｍｍ×１５ｍｍに切りだした積層板
測定装置：熱分析器（５ｇ荷重、５℃／分昇温、２０〜２００℃の温度範囲で測定し、４０〜１５０℃の温度範囲での平均線膨張率）
（３）パンチング加工性の評価
ＡＳＴＭ  Ｄ６１７に準拠
優：○、  良：△  、可：×
【００２９】
【表１】
0004779129.tif 000002
〔表１〕から明らかなように、本発明の積層板は線膨張率α（１０−６／℃）が２０以下と小さいのに対し、飽和ポリエステル樹脂を使用しなかった比較例１、２の積層板は、線膨張率αが２５以上と大きかった。またパンチング加工性も比較例のものに比べて実施例の積層板の方が明らかに優れている。
【００３０】
【発明の効果】
本発明の積層板は、耐熱性、耐水性、パンチング加工性に優れ、特に温度範囲４０〜１５０℃での平均線膨張率が２０．０×１０−６／℃以下のものは加熱下でも好適に使用することができる。また、従来法の、たとえばエポキシ樹脂から得られた積層板より廉価に得ることができ、得られた製品は従来品の品質と比して遜色がない。